(57)【特許請求の範囲】
【請求項１】
式（ａ２−０）
0005796476.tif 000062
［式（ａ２−０）中、
Ｒ８は、ハロゲン原子を有してもよい炭素数１〜６のアルキル基、水素原子又はハロゲン原子を表す。
ｍａは０〜４の整数を表す。
Ｒ９は、ハロゲン原子、ヒドロキシ基、炭素数１〜６のアルキル基、炭素数１〜６のアルコキシ基、炭素数２〜４のアシル基、炭素数２〜４のアシルオキシ基、アクリロイル基又はメタクリロイル基を表す。
ｍａが２以上の場合、複数のＲ９は互いに同一又は相異なる。］
で表されるモノマーに由来する構造単位及び酸に不安定な基を有し、かつアルカリ水溶液に不溶又は難溶であり、酸の作用によりアルカリ水溶液で溶解し得る樹脂と、
酸発生剤と、
式（Ｉ）
0005796476.tif 000063
［式（Ｉ）中、
Ｒ１、Ｒ２、Ｒ３及びＲ４は、それぞれ独立に、置換基を有していてもよい炭素数１〜２０のアルキル基、置換基を有していてもよい炭素数３〜２０の脂環式飽和炭化水素基又は置換基を有していてもよい炭素数２〜２０のアルケニル基を表す。
Ａ１は、炭素数１〜６のハロゲン化アルキル基を表す。］
で表される化合物と
を含有するレジスト組成物。
【請求項２】
前記樹脂が、さらに式（ａ２−１）で表されるモノマーに由来する構造単位を有する請求項１記載のレジスト組成物。
0005796476.tif 000064
［式（ａ２−１）中、
Ｌa3は、−Ｏ−又は＊−Ｏ−（ＣＨ2）k2−ＣＯ−Ｏ−を表す。ｋ２は１〜７の整数を表し、＊は−ＣＯ−との結合手を表す。
Ｒa14は、水素原子又はメチル基を表す。
Ｒa15及びＲa16は、それぞれ独立に、水素原子、メチル基又はヒドロキシ基を表す。
ｏ１は、０〜１０の整数を表す。］
【請求項３】
（１）請求項１又は２記載のレジスト組成物を基板上に塗布する工程、
（２）塗布後の組成物から溶剤を除去して組成物層を得る工程、
（３）組成物層を露光する工程、
（４）露光後の組成物層を加熱する工程、及び
（５）加熱後の組成物層を現像する工程、
を含むレジストパターンの製造方法。
【請求項４】
請求項１又は２記載のレジスト組成物の電子線照射又はＥＵＶ露光によりレジストパターンを製造するための使用。
【発明の詳細な説明】
【技術分野】
【０００１】
本発明は、レジスト組成物等に関する。
【背景技術】
【０００２】
半導体微細加工に用いられるレジスト組成物には、遠紫外光照射によるエネルギーを受けて、酸を発生する化合物（酸発生剤）と、酸に不安定な基を有し、かつアルカリ水溶液に不溶又は難溶であり、酸の作用によりアルカリ水溶液に溶解し得る樹脂と、溶剤とが含有されている。近年の半導体微細加工は、短波長のＡｒＦレーザーを用いたリソグラフィーが主流となり、ＡｒＦレーザーに吸収を示さない樹脂として、芳香環を有さない樹脂を含有するレジスト組成物が検討されている。
【０００３】
例えば、特許文献１には、酸に不安定な基を有し、芳香環を有さず、かつアルカリ水溶液に不溶又は難溶であり、酸の作用によりアルカリ水溶液で溶解し得る樹脂と、酸発生剤と、式（Ｉ−１）で表される化合物と、溶剤とからなるレジスト組成物が記載されている。
0005796476.tif 000002
【先行技術文献】
【特許文献】
【０００４】
【特許文献１】特開２０１０−１６０４４６号公報
【発明の概要】
【発明が解決しようとする課題】
【０００５】
特許文献１記載のレジスト組成物を、例えば電子線照射又はＥＵＶ露光によるリソグラフィーに用いた場合、得られるレジストパターンは、その解像度が必ずしも満足できない場合があった。
【課題を解決するための手段】
【０００６】
本発明は、以下の発明を含む。
〔１〕式（ａ２−０）
0005796476.tif 000003
［式（ａ２−０）中、
Ｒ８は、ハロゲン原子を有してもよい炭素数１〜６のアルキル基、水素原子又はハロゲン原子を表す。
ｍａは０〜４の整数を表す。
Ｒ９は、ハロゲン原子、ヒドロキシ基、炭素数１〜６のアルキル基、炭素数１〜６のアルコキシ基、炭素数２〜４のアシル基、炭素数２〜４のアシルオキシ基、アクリロイル基又はメタクリロイル基を表す。
ｍａが２以上の場合、複数のＲ９は互いに同一又は相異なる。］
で表されるモノマーに由来する構造単位及び酸に不安定な基を有し、かつアルカリ水溶液に不溶又は難溶であり、酸の作用によりアルカリ水溶液で溶解し得る樹脂と、
酸発生剤と、
式（Ｉ）
0005796476.tif 000004
［式（Ｉ）中、
Ｒ１、Ｒ２、Ｒ３及びＲ４は、それぞれ独立に、置換基を有していてもよい炭素数１〜２０のアルキル基、置換基を有していてもよい炭素数３〜２０の脂環式飽和炭化水素基又は置換基を有していてもよい炭素数２〜２０のアルケニル基を表す。
Ａ１は、炭素数１〜６のハロゲン化アルキル基を表す。］
で表される化合物と
を含有するレジスト組成物。
〔２〕前記樹脂が、さらに式（ａ２−１）で表されるモノマーに由来する構造単位を有する前記〔１〕記載のレジスト組成物。
0005796476.tif 000005
［式（ａ２−１）中、
Ｌa3は、−Ｏ−又は＊−Ｏ−（ＣＨ2）k2−ＣＯ−Ｏ−を表す。ｋ２は１〜７の整数を表し、＊は−ＣＯ−との結合手を表す。
Ｒa14は、水素原子又はメチル基を表す。
Ｒa15及びＲa16は、それぞれ独立に、水素原子、メチル基又はヒドロキシ基を表す。
ｏ１は、０〜１０の整数を表す。］
〔３〕（１）前記〔１〕又は〔２〕記載のレジスト組成物を基板上に塗布する工程、
（２）塗布後の組成物から溶剤を除去して組成物層を得る工程、
（３）組成物層を露光する工程、
（４）露光後の組成物層を加熱する工程、及び
（５）加熱後の組成物層を現像する工程、
を含むレジストパターンの製造方法。
〔４〕前記〔１〕又は〔２〕記載のレジスト組成物の電子線照射又はＥＵＶ露光によりレジストパターンを製造するための使用。
【発明の効果】
【０００７】
本発明のレジスト組成物は、電子線照射などによるリソグラフィーに用いた場合、優れた解像度を有するレジストパターンを製造することができる。
【発明を実施するための形態】
【０００８】
本明細書では、特に断りのない限り、同様の置換基を有するいずれの化学構造式も、炭素数を適宜選択しながら、後述する具体的な各置換基を適用することができる。直鎖状、分岐状又は環状いずれかをとることができるものは、特記ない限りそのいずれをも含み、また、同一の基において、直鎖状、分岐状及び／又は環状の部分構造が混在していてもよい。立体異性体が存在する場合は、それらの立体異性体の全てを包含する。
さらに、「（メタ）アクリル系モノマー」とは、「ＣＨ2＝ＣＨ−ＣＯ−」又は「ＣＨ2＝Ｃ（ＣＨ3）−ＣＯ−」の構造を有するモノマーの少なくとも１種を意味する。同様に「（メタ）アクリレート」及び「（メタ）アクリル酸」とは、それぞれ「アクリレート及びメタクリレートの少なくとも１種」並びに「アクリル酸及びメタクリル酸の少なくとも１種」を意味する。
【０００９】
本明細書において、「炭化水素基」とは、脂肪族炭化水素基及び芳香族炭化水素基をいう。該脂肪族炭化水素基はさらに鎖式及び脂環式に分類される。本明細書でいう脂肪族炭化水素基とは、特に定義しない限り、鎖式及び脂環式の脂肪族炭化水素基が組み合わさった脂肪族炭化水素基を含む。
【００１０】
鎖式の脂肪族炭化水素基（鎖式炭化水素基）のうち１価のものは、典型的にはアルキル基である。当該アルキル基としては、メチル基（Ｃ１）、エチル基（Ｃ２）、プロピル基（Ｃ３）、ブチル基（Ｃ４）、ペンチル基（Ｃ５）、ヘキシル基（Ｃ６）、ヘプチル基（Ｃ７）、オクチル基（Ｃ８）、デシル基（Ｃ10）、ドデシル基（Ｃ12）、ヘキサデシル基（Ｃ14）、ペンタデシル基（Ｃ15）、ヘキシルデシル基（Ｃ16）、ヘプタデシル基（Ｃ17）、オクタデシル基（Ｃ18）及びイコシル基（Ｃ20）などが挙げられ、これらは直鎖でも分岐していてもよい。この鎖式炭化水素基は特に限定しない限り、ここに例示したアルキル基の一部に炭素炭素二重結合を含んでいてもよいが、このような炭素炭素二重結合などを有さない、飽和の鎖式炭化水素基（脂肪族飽和炭化水素基）、特にアルキル基が好ましい。２価の鎖式炭化水素基は、典型的には、ここに示したアルキル基から水素原子を１個取り去ったアルカンジイル基が該当する。
【００１１】
部分的に炭素−炭素二重結合を含む鎖式炭化水素基は典型的には、炭素−炭素二重結合を１つ含むアルケニル基である。当該アルケニル基としては、エテニル基（Ｃ２）、プロペニル基（Ｃ３）、ブテニル基（Ｃ４）、ペンテニル基（Ｃ５）、ヘキセニル基（Ｃ６）、ヘプテニル基（Ｃ７）、オクテニル基（Ｃ８）、デセニル基（Ｃ10）、ドデセニル基（Ｃ12）、ヘキサデセニル基（Ｃ1４）、ヘプタデセニル基（Ｃ1６）、オクタデセニル基（Ｃ1６）及びイコセニル基（Ｃ20）などが挙げられ、これらは直鎖でも分岐していてもよい。
【００１２】
脂環式の脂肪族炭化水素基（脂環式炭化水素基）のうち１価のものは、典型的には、脂環式炭化水素から水素原子１個を取り去った基である。当該脂環式炭化水素基には、炭素炭素不飽和結合１個程度を含む不飽和脂環式炭化水素基でもよく、このような炭素炭素不飽和結合を含まない飽和脂環式炭化水素基でもよいが、本明細書でいう脂環式炭化水素基は飽和であると好ましい。また、脂環式炭化水素基は単環式のものであっても、多環式のものであってもよい。ここでは、水素原子を取り去る前の脂環式炭化水素を例示することにより、脂環式炭化水素基を例示することにする。単環式の脂環式炭化水素は典型的にはシクロアルカンであり、その具体例を示すと、
式（ＫＡ−１）で表されるシクロプロパン（Ｃ３）、
式（ＫＡ−２）で表されるシクロブタン（Ｃ４）、
式（ＫＡ−３）で表されるシクロペンタン（Ｃ５）、
式（ＫＡ−４）で表されるシクロヘキサン（Ｃ６）、
式（ＫＡ−５）で表されるシクロヘプタン（Ｃ７）、
式（ＫＡ−６）で表されるシクロオクタン（Ｃ8）、及び、
式（ＫＡ−７）で表されるシクロドデカン（Ｃ12）
0005796476.tif 000006
などが挙げられる。
【００１３】
多環式の脂環式炭化水素は例えば、
式（ＫＡ−８）で示されるノルボルネン（Ｃ７）、
式（ＫＡ−９）で示されるアダマンタン（Ｃ10）、
式（ＫＡ−１０）で示される脂環式炭化水素（Ｃ10）、
式（ＫＡ−１１）で示される脂環式炭化水素（Ｃ14）、
式（ＫＡ−１２）で示される脂環式炭化水素（Ｃ17）、
0005796476.tif 000007
0005796476.tif 000008
などが挙げられる。なお、ここに示した脂環式炭化水素を「式（ＫＡ−１）〜式（ＫＡ−１２）の脂環式炭化水素」ということがある。
２価の脂環式炭化水素基とは、式（ＫＡ−１）〜式（ＫＡ−１２）の脂環式炭化水素から水素原子を２個取り去った基が該当する。
【００１４】
本明細書において、芳香族炭化水素基は１価又は２価の芳香族炭化水素基であり、典型的にはアリール基又はアリーレン基である。具体的にいえば、１価の芳香族炭化水素基、すなわちアリール基としては、フェニル基（Ｃ６）、ナフチル基（Ｃ10）、アントニル基（Ｃ14）、ビフェニル基（Ｃ12）、フェナントリル基（Ｃ14）及びフルオレニル基（Ｃ13）などが挙げられる。２価の芳香族炭化水素基、すなわちアリーレン基は、ここに示すアリール基からさらに、水素原子を１個取り去ったものが該当する。
【００１５】
脂肪族炭化水素基は置換基を有することがある。このような置換基はそのつど定義するが、ここで当該置換基の代表例を挙げておく。置換基としては、ハロゲン原子、アルコキシ基、アシル基、アリール基、アラルキル基及びアリールオキシ基を挙げることができる。
【００１６】
ハロゲン原子は特に限定のない限り、フッ素原子、塩素原子、臭素原子及びヨウ素原子である。
アルコキシ基としては、メトキシ基（Ｃ１）、エトキシ基（Ｃ２）、プロポキシ基（Ｃ３）、ブトキシ基（Ｃ４）、ペンチルオキシ基（Ｃ５）、ヘキシルオキシ基（Ｃ６）、ヘプチルオキシ基（Ｃ7）、オクチルオキシ基（Ｃ8）、デシルオキシ基（Ｃ10）及びドデシルオキシ基（Ｃ12）などであり、これらアルコキシ基は直鎖でも分岐していてもよい。
アシル基の具体例は、アセチル基（Ｃ２）、プロピオニル基（Ｃ３）、ブチリル基（Ｃ４）、バレイル基（Ｃ５）、ヘキシルカルボニル基（Ｃ６）、ヘプチルカルボニル基（Ｃ7）、オクチルカルボニル基（Ｃ8）、デシルカルボニル基（Ｃ10）及びドデシルカルボニル基（Ｃ12）などのアルキル基とカルボニル基とが結合したものに加え、ベンゾイル基（Ｃ7）などのようにアリール基とカルボニル基とが結合したものを含む。これらアシル基のうち、アルキル基とカルボニル基とが結合したものの該アルキル基は直鎖でも分岐していてもよい。
アリール基の具体例は、上述の芳香族炭化水素基のアリール基として例示したものと同じであり、アリールオキシ基の具体例は、当該アリール基と酸素原子とが結合したものである。
アラルキル基の具体例は、ベンジル基（Ｃ7）、フェネチル基（Ｃ8）、フェニルプロピル基（Ｃ9）、ナフチルメチル基（Ｃ11）及びナフチルエチル基（Ｃ12）などである。
【００１７】
芳香族炭化水素基も置換基を有することがある。このような置換基はそのつど定義するが、ハロゲン原子、アルコキシ基、アシル基、アルキル基及びアリールオキシ基を挙げることができる。これらのうち、アルキル基は、鎖式脂肪族炭化水素基として例示したものと同じであり、芳香族炭化水素基に任意に有する置換基のうち、アルキル基以外のものは、脂肪族炭化水素基の置換基として例示したものと同じものを含む。
【００１８】
本発明のレジスト組成物（以下、場合により「本レジスト組成物」という。）は、酸に不安定な基を有し、かつアルカリ水溶液に不溶又は難溶であり、酸の作用によりアルカリ水溶液で溶解し得る樹脂（以下、場合により「樹脂（Ａ）」という。）と、酸発生剤（以下、場合により「酸発生剤（Ｂ）」という。）と、式（Ｉ）で表される化合物（以下、場合により「化合物（Ｉ）」という。）とを含有し、樹脂が式（ａ２−０）で表されるモノマーに由来する構造単位を有することを特徴とする。以下、本レジスト組成物に含有される構成成分の各々について説明した後、それらを用いる本レジスト組成物の調製方法、本レジスト組成物を用いるレジストパターンの製造方法について説明する。
【００１９】
＜化合物（Ｉ）＞
化合物（Ｉ）は、式（Ｉ）で表される。繰り返しになるが、式（Ｉ）を以下に示す。
0005796476.tif 000009
［式（Ｉ）中、
Ｒ１、Ｒ２、Ｒ３及びＲ４は、それぞれ独立に、置換基を有していてもよい炭素数１〜２０のアルキル基、置換基を有していてもよい炭素数３〜２０の飽和環状炭化水素基又は置換基を有していてもよい炭素数２〜２０のアルケニル基を表す。
Ａ１は、炭素数１〜６のハロゲン化アルキル基を表す。］
【００２０】
Ｒ１〜Ｒ４におけるアルキル基の具体例は炭素数１〜２０の範囲において、すでに例示したものを含む。当該アルキル基が直鎖状である場合、その炭素数が１〜１５であると好ましく、１〜１０であるとより好ましい。当該アルキル基が分岐鎖状である場合、その炭素数は３〜１５であると好ましく、３〜１０であるとより好ましい。分岐鎖状のアルキル基を例示すると、１−メチルエチル基、１−メチルプロピル基、２−メチルプロピル基、１−メチルブチル基、２−メチルブチル基、３−メチルブチル基、１−エチルブチル基、２−エチルブチル基、１−メチルペンチル基、２−メチルペンチル基、３−メチルペンチル基及び４−メチルペンチル基等が挙げられる。 
Ｒ１〜Ｒ４における脂環式飽和炭化水素基は、その炭素数が５〜３０であると好ましく、５〜２０であるとより好ましく、６〜１５であるとさらに好ましく、６〜１２であると特に好ましい。これらの脂環式飽和炭化水素基の具体例は、各々の炭素数の範囲ですでに例示したものを含む。
Ｒ１〜Ｒ４におけるアルケニル基は好ましくは、直鎖状のアルケニル基であり、末端部に−ＣＨ＝ＣＨ２を有するアルケニル基がより好ましい。また、アルケニル基の炭素数は、２〜５であると好ましく、４が特に好ましい。
【００２１】
Ｒ１〜Ｒ４は、置換基を有していてもよい。該置換基としては、ハロゲン原子、ハロゲン化アルキル基、アルキル基、アルコキシ基、ヒドロキシアルコキシ基、アルコキシアルコキシ基、アルコキシカルボニルオキシ基、アルコキシカルボニルアルキルオキシ基、アルコキシカルボニル基、アリール基、ヘテロアリール基及びアラルキル基等が挙げられる。
該ハロゲン化アルキル基としては、すでに説明したアルキル基の水素原子の一部又は全部がハロゲン原子に置換された基であり、特に、アルキル基の水素原子の一部又は全部がフッ素原子に置換された基、すなわちフッ素化アルキル基が好ましい。
該ヘテロアリール基としては、すでに説明したアリール基の環を構成する炭素原子の一部が、酸素原子、硫黄原子及び窒素原子等のヘテロ原子に置き換えられた基を挙げることができる。
該アラルキル基に含まれるアルカンジイル基の炭素数は、１〜４であると好ましく、１〜２であるとより好ましく、１であることが特に好ましい。炭素数１のアルカンジイル基が含まれるアラルキル基とは、ベンジル基及びナフチルメチル基等である。
これら置換基のうち、アリール基、ヘテロアリール基及びアリールアルキル基は、その芳香環上にさらに、炭素数１〜１０のアルキル基、ハロゲン化アルキル基、アルコキシ基、ヒドロキシ基、ハロゲン原子等を有していてもよい。ここでいうアルキル基及びハロゲン化アルキル基は、その炭素数が１〜８であると好ましく、１〜４であるとさらに好ましい。また、該ハロゲン化アルキル基は、フッ素化アルキル基であることが好ましい。
【００２２】
以上、化合物（Ｉ）に含まれるＲ１〜Ｒ４について説明したが、中でも、Ｒ１〜Ｒ４はそれぞれ独立に、直鎖状のアルキル基、アルケニル基又は脂環式飽和炭化水素基が好ましく、直鎖状のアルキル基がより好ましい。さらには、Ｒ１〜Ｒ４のうちの少なくとも１つが炭素数４以上、好ましくは５〜１０のアルキル基であると好ましく、さらに、Ｒ１〜Ｒ４のうちの１つが炭素数３以下、好ましくは２以下のアルキル基であり、他の３つが、炭素数４以上のアルキル基であることが好ましい。
【００２３】
Ａ１におけるハロゲン化アルキル基は、フッ素化アルキル基が特に好ましい。かかるフッ素化アルキル基としては、例えば、ペルフルオロメチル基、ペルフルオロエチル基、ペルフルオロプロピル基、ペルフルオロイソプロピル基、ペルフルオロブチル基、ペルフルオロｓｅｃ−ブチル基、ペルフルオロｔｅｒｔ−ブチル基、ペルフルオロペンチル基及びペルフルオロヘキシル基等が挙げられる。
【００２４】
化合物（Ｉ）を構成するカチオンとしては、例えば、式（ＩＡ−１）〜式（ＩＡ−８）でそれぞれ表されるカチオンが挙げられる。
0005796476.tif 000010
【００２５】
化合物（Ｉ）を構成するアニオンとしては例えば、式（ＩＢ−１）〜式（ＩＢ−６）でそれぞれ表されるアニオンが挙げられる。
0005796476.tif 000011
【００２６】
化合物（Ｉ）は例えば、式（ＩＡ−１）〜式（ＩＡ−８）のいずれかで表されるカチオンと、式（Ｉ−１）〜式（Ｉ−３２）で表されるアニオンとを任意に組み合わせることができるが、その代表例を表１に示す。表１に示す化合物（Ｉ）の中でも、（Ｉ−１）〜（Ｉ−５）の組み合わせでそれぞれ表される化合物（Ｉ）及び、（Ｉ−１２）〜（Ｉ−２５）の組み合わせでそれぞれ表される化合物（Ｉ）が好ましく、（Ｉ−１２）〜（Ｉ−２５）の組み合わせでそれぞれ表される化合物（Ｉ）がより好ましい。
【００２７】
【表１】
0005796476.tif 000012
【００２８】
化合物（Ｉ）は、公知の方法で製造する事ができる。例えば、テトラメチルアンモニウムハイドライドとトリフルオロ酢酸との中和反応によって製造することができる。
【００２９】
本レジスト組成物における化合物（Ｉ）の含有量は、本レジスト組成物の固形分量を基準に、０．００１〜１０質量％、好ましくは０．０５〜８質量％、より好ましくは０．０１〜５質量％である。なお、「本レジスト組成物の固形分量」とは、本レジスト組成物から後述する溶剤（Ｅ）を除いた合計を意味する。固形分量は、例えば、液体クロマトグラフィー又はガスクロマトグラフィーなどの公知の分析手段で測定することができる。
【００３０】
＜樹脂（Ａ）＞
樹脂（Ａ）は上述のとおり、式（ａ２−０）で表されるモノマー（以下、場合により「モノマー（ａ２−０）」という。）に由来する構造単位及び酸に不安定な基を有し、かつアルカリ水溶液に不溶又は難溶であり、酸の作用によりアルカリ水溶液で溶解し得る樹脂であり、好ましくは、モノマー（ａ２−０）及び酸に不安定な基を有するモノマー（以下、場合により、酸に不安定な基を有するモノマーを「モノマー（ａ１）」という。）を共重合することによって製造される樹脂である。「酸の作用によりアルカリ水溶液で溶解し得る」とは、「酸との接触前ではアルカリ水溶液に不溶又は難溶であるが、酸との接触後にはアルカリ水溶液に可溶となる」ことを意味する。樹脂（Ａ）を製造するには、モノマー（ａ２−０）の１種を単独で使用してもよく、２種以上を併用してもよい。また、モノマー（ａ１）も１種を単独で使用してもよく、２種以上を併用してもよい。
【００３１】
＜モノマー（ａ２−０）＞
モノマー（ａ２−０）は式（ａ２−０）で表される。繰り返しになるが、式（ａ２−０）を以下に示す。
0005796476.tif 000013
［式（ａ２−０）中、
Ｒ８は、ハロゲン原子を有してもよい炭素数１〜６のアルキル基、水素原子又はハロゲン原子を表す。
ｍａは０〜４の整数を表す。
Ｒ９は、ハロゲン原子、ヒドロキシ基、炭素数１〜６のアルキル基、炭素数１〜６のアルコキシ基、炭素数２〜４のアシル基、炭素数２〜４のアシルオキシ基、アクリロイル基又はメタクリロイル基を表す。
ｍａが２以上の場合、複数のＲ９は互いに同一又は相異なる。］
【００３２】
Ｒ８及びＲ９のアルキル基の具体例は、炭素数１〜６の範囲ですでに例示したものを含む。Ｒ８及びＲ９のアルキル基は、炭素数１〜４であると好ましく、炭素数１〜２であるとさらに好ましく、特に好ましくはメチル基である。ここに示すアルキル基に含まれる水素原子の一部又は全部がハロゲン原子（好ましくは、フッ素原子）に置換されたものが、「ハロゲン原子を有するアルキル基」に該当し、その具体例としては、ペルフルオロメチル基、ペルフルオロエチル基、ペルフルオロプロピル基、ペルフルオロイソプロピル基、ペルフルオロブチル基、ペルフルオロｓｅｃ−ブチル基、ペルフルオロｔｅｒｔ−ブチル基、ペルフルオロペンチル基及びペルフルオロヘキシル基等である。
【００３３】
Ｒ９のアルコキシ基の具体例は、炭素数１〜６の範囲ですでに例示したものを含む。Ｒ９のアルコキシ基は、炭素数１〜４であると好ましく、炭素数１〜２であるとさらに好ましく、特に好ましくは、メトキシ基である。
Ｒ９のアシル基の具体例は、炭素数２〜４の範囲ですでに例示したものを含む。
Ｒ９のアシルオキシ基としては、アシル基と酸素原子とが結合したものである。
ｍａは、好ましくは、０〜２であり、より好ましくは、０又は１であり、特に好ましくは、０である。
【００３４】
モノマー（ａ２−０）としては、例えば、以下のモノマーが挙げられる。
0005796476.tif 000014
【００３５】
0005796476.tif 000015
【００３６】
以上例示したモノマー（ａ２−０）の具体例の中でも、４−ヒドロキシスチレン及び４−ヒドロキシ−α−メチルスチレンが特に好ましい。すなわち、樹脂（Ａ）としては、４−ヒドロキシスチレンに由来する構造単位及び／又は４−ヒドロキシ−α−メチルスチレンに由来する構造単位を有していると特に好ましい。
【００３７】
樹脂（Ａ）におけるモノマー（ａ２−０）に由来する構造単位の含有率は、該樹脂（Ａ）の全構造単位（１００モル％）に対して、５〜９０モル％の範囲であると好ましく、１０〜８５モル％の範囲であるとより好ましく、１５〜８０モル％の範囲であるとさらに好ましい。
【００３８】
＜モノマー（ａ１）＞
モノマー（ａ１）に含まれる「酸に不安定な基」とは、酸と接触すると脱離基が脱離して、親水性基（例えば、ヒドロキシ基又はカルボキシル基）を形成する基を意味する。酸に不安定な基としては、例えば、式（１）で表される基、式（２）で表される基などが挙げられる。
【００３９】
0005796476.tif 000016
［式（１）中、
Ｒa1〜Ｒa3は、それぞれ独立に、炭素数１〜８のアルキル基又は炭素数３〜２０の脂環式炭化水素基を表すか、Ｒa1及びＲa2は互いに結合して炭素数２〜２０の２価の炭化水素基を形成する。＊は結合手を表す。］
0005796476.tif 000017
［式（２）中、
Ｒa1'及びＲa2'は、それぞれ独立に、水素原子又は炭素数１〜１２の１価の炭化水素基を表し、Ｒa3'は、炭素数１〜２０の１価の炭化水素基を表すか、Ｒa2'及びＲa3'は互いに結合して炭素数２〜２０の２価の炭化水素基を形成し、該１価の炭化水素基及び２価の炭化水素基を構成するメチレン基は、酸素原子又は硫黄原子に置き換わってもよい。］
【００４０】
Ｒa1〜Ｒa3のアルキル基の具体例は、炭素数１〜８の範囲ですでに例示したものを含む。Ｒa1〜Ｒa3の脂環式炭化水素基としては、単環式又は多環式のいずれでもよく、その具体例は、炭素数３〜２０の範囲ですでに例示したものを含むが、該脂環式炭化水素基の炭素数は炭素数１６以下であると好ましい。
【００４１】
Ｒa1及びＲa2が互いに結合して２価の炭化水素基を形成する場合とは、−Ｃ（Ｒa1）（Ｒa2）（Ｒa3）基で表される基が例えば、下記の基となる場合である。当該２価の炭化水素基の炭素数は３〜１２であると好ましい。
0005796476.tif 000018
【００４２】
式（１）で表される酸に不安定な基としては、例えば、１，１−ジアルキルアルコキシカルボニル基（式（１）中、Ｒa1〜Ｒa3がアルキル基である基、好ましくはｔｅｒｔ−ブトキシカルボニル基）、２−アルキル−２−アダマンチルオキシカルボニル基（式（１）中、Ｒa1及びＲa2が結合して、アダマンチル環を形成し、Ｒa3がアルキル基である基）及び１−（１−アダマンチル）−１−アルキルアルコキシカルボニル基（式（１）中、Ｒa1及びＲa2がアルキル基であり、Ｒa3がアダマンチル基である基）などが挙げられる。
【００４３】
Ｒa1'〜Ｒa3'の炭化水素基としては、例えば、アルキル基、脂環式炭化水素基又は芳香族炭化水素基のいずれでもよく、これらの組み合わせであってもよい。該芳香族炭化水素基の具体例は、炭素数６〜２０の範囲ですでに例示したアリール基であってもよく、ｐ−メチルフェニル基、ｐ−ｔｅｒｔ−ブチルフェニル基、ｐ−アダマンチルフェニル基、トリル基、キシリル基、クメニル基、メシチル基、２，６−ジエチルフェニル基及び２−メチル−６−エチルフェニル等のアルキル基を有するアリール基であってもよい。ただし、Ｒa1'及びＲa2'のうち少なくとも１つが水素原子であると好ましい。
【００４４】
式（２）で表される酸に不安定な基の具体例としては、以下の基が挙げられる。
0005796476.tif 000019
【００４５】
モノマー（ａ１）は、好ましくは、酸に不安定な基と炭素−炭素二重結合とを有するモノマー、より好ましくは酸に不安定な基を有する（メタ）アクリル系モノマーである。
【００４６】
酸に不安定な基を有する（メタ）アクリル系モノマーのうち、炭素数５〜２０の脂環式炭化水素基を有するモノマー（ａ１）が好ましい。脂環式炭化水素基のような嵩高い構造を有するモノマー（ａ１）を重合して得られる樹脂（Ａ）を含有することで、本レジスト組成物の解像度を向上させることができる。
【００４７】
酸に不安定な基と脂環式炭化水素基とを有する（メタ）アクリル系モノマーとして、好ましくは式（ａ１−１）で表されるモノマー［以下、場合により「モノマー（ａ１−１）」という。］又は式（ａ１−２）で表されるモノマー以下、場合により「モノマー（ａ１−２）」という。］が挙げられる。これらは単独で樹脂（Ａ）製造に使用してもよく、２種以上を併用してもよい。
0005796476.tif 000020
［式（ａ１−１）及び式（ａ１−２）中、
Ｌa1及びＬa2は、それぞれ独立に、酸素原子又は＊−Ｏ−（ＣＨ2）k1−ＣＯ−Ｏ−で表される基を表し、ｋ１は１〜７の整数を表し、＊は−ＣＯ−との結合手を表す。
Ｒa4及びＲa5は、それぞれ独立に、水素原子又はメチル基を表す。
Ｒa6及びＲa7は、それぞれ独立に、炭素数１〜８のアルキル基又は炭素数３〜１０の脂環式炭化水素基を表す。
ｍ１は０〜１４の整数を表す。
ｎ１は０〜１０の整数を表す。
ｎ２は０又は１を表す。］
【００４８】
Ｌa1及びＬa2は、好ましくは、酸素原子又は、ｋ１が１〜４の＊−Ｏ−（ＣＨ2）ｋ1−ＣＯ−Ｏ−で表される基であり、より好ましくは、酸素原子又は、＊−Ｏ−ＣＨ2−ＣＯ−Ｏ−であり、特に好ましくは酸素原子である。
Ｒa4及びＲa5は、好ましくはメチル基である。
Ｒa6及びＲa7のアルキル基は、好ましくは炭素数６以下のものであり、Ｒa6及びＲa7の脂環式炭化水素基は、好ましくは炭素数８以下、より好ましくは６以下である。これらアルキル基及び脂環式炭化水素基の具体例は、炭素数が各々の範囲ですでに例示したものを含む。
ｍ１は、好ましくは０〜３の整数、より好ましくは０又は１である。
ｎ１は、好ましくは０〜３の整数、より好ましくは０又は１である。
【００４９】
モノマー（ａ１−１）としては、例えば、特開２０１０−２０４６４６号公報に記載されたモノマーが挙げられ、好ましくは、２−メチル−２−アダマンチル（メタ）アクリレート、２−エチル−２−アダマンチル（メタ）アクリレート及び２−イソプロピル−２−アダマンチル（メタ）アクリレートであり、より好ましくは、２−メチル−２−アダマンチルメタクリレート、２−エチル−２−アダマンチルメタクリレート及び２−イソプロピル−２−アダマンチルメタクリレートである。
【００５０】
モノマー（ａ１−２）としては、例えば、１−エチル−１−シクロペンチル（メタ）アクリレート、１−エチル−１−シクロヘキシル（メタ）アクリレート、１−エチル−１−シクロヘプチル（メタ）アクリレート、１−メチル−１−シクロペンチル（メタ）アクリレート及び１−イソプロピル−１−シクロペンチル（メタ）アクリレート等が挙げられ、好ましくは、１−エチル−１−シクロヘキシル（メタ）アクリレートであり、より好ましくは、１−エチル−１−シクロヘキシルメタクリレートである。
【００５１】
樹脂（Ａ）が、モノマー（ａ１−１）に由来する構造単位及び／又はモノマー（ａ１−２）に由来する構造単位を有する場合、これら構造単位の合計含有率は、樹脂（Ａ）の全構造単位に対して、１０〜９５モル％の範囲が好ましく、１５〜９０モル％の範囲がより好ましく、２０〜８５モル％の範囲がさらに好ましい。
【００５２】
樹脂（Ａ）は、好ましくは、モノマー（ａ２−０）に由来する構造単位、及びモノマー（ａ１）に由来する構造単位に加え、酸に不安定な基を有さないモノマー（この酸に不安定な基を有さないモノマーは、モノマー（ａ２−０）とは異なるものであり、以下、場合により「酸安定モノマー」という。）を有するものである。この場合の樹脂（Ａ）は、酸安定モノマーに由来する構造単位を単独で有していてもよく、２種以上を有していてもよい。
【００５３】
樹脂（Ａ）が、モノマー（ａ２−０）と、モノマー（ａ１）と、酸安定モノマーとの共重合体である場合、モノマー（ａ１）に由来する構造単位の含有率は、樹脂（Ａ）の全構造単位に対して、好ましくは１０〜８０モル％、より好ましくは２０〜６０モル％である。また、アダマンチル基を有するモノマー（ａ１）（特に酸に不安定な基を有するモノマー（ａ１−１））に由来する構造単位を有している場合、このアダマンチル基を有するモノマー（ａ１）に由来する構造単位の含有率は、モノマー（ａ１）の全量に対して１５モル％以上である。アダマンチル基を有するモノマー（ａ１）に由来する構造単位の比率が増えると、本レジスト組成物から製造されるレジストパターンのドライエッチング耐性が向上する傾向がある。
【００５４】
酸安定モノマーとしては、好ましくは、ヒドロキシアダマンチル基又はラクトン環を有するモノマーが挙げられる。ヒドロキシアダマンチル基を有する酸安定モノマー（以下、場合により「酸安定モノマー（ａ２−１）」という。）又はラクトン環を含有する酸安定モノマー（以下、場合により「酸安定モノマー（ａ３）」という）に由来する構造単位を有する樹脂（Ａ）を含有する本レジスト組成物は、後述するレジストパターンの製造において、基板に塗布したとき、基板上に形成される塗布膜、又は塗布膜から得られる組成物層が基板との間に優れた密着性を発現し易くなり、この本レジスト組成物は良好な解像度で、レジストパターンを製造し得る傾向がある。
【００５５】
＜酸安定モノマー（ａ２−１）＞
酸安定モノマー（ａ２−１）の代表例は、式（ａ２−１）で表されるものである。
0005796476.tif 000021
［式（ａ２−１）中、
Ｌa3は、酸素原子又は＊−Ｏ−（ＣＨ2）k2−ＣＯ−Ｏ−で表される基を表し、ｋ２は１〜７の整数を表し、＊は−ＣＯ−との結合手を表す。
Ｒa14は、水素原子又はメチル基を表す。
Ｒa15及びＲa16は、それぞれ独立に、水素原子、メチル基又はヒドロキシ基を表す。
ｏ１は、０〜１０の整数を表す。］
【００５６】
Ｌa3は、好ましくは、酸素原子又は、ｋ２が１〜４の＊−Ｏ−（ＣＨ2）k2−ＣＯ−Ｏ−で表される基であり、より好ましくは酸素原子である。
Ｒa14は、好ましくはメチル基である。
Ｒa15は、好ましくは水素原子である。
Ｒa16は、好ましくは水素原子又はヒドロキシ基である。
ｏ１は、好ましくは０〜３の整数、より好ましくは０又は１である。
【００５７】
酸安定モノマー（ａ２−１）としては、例えば、特開２０１０−２０４６４６号公報に記載されたモノマーが挙げられ、好ましくは、３−ヒドロキシ−１−アダマンチル（メタ）アクリレート、３，５−ジヒドロキシ−１−アダマンチル（メタ）アクリレート及び（メタ）アクリル酸１−（３，５−ジヒドロキシ−１−アダマンチルオキシカルボニル）メチルが挙げられ、より好ましくは、３−ヒドロキシ−１−アダマンチル（メタ）アクリレート及び３，５−ジヒドロキシ−１−アダマンチル（メタ）アクリレートが挙げられ、特に好ましくは、３−ヒドロキシ−１−アダマンチルメタクリレート及び３，５−ジヒドロキシ−１−アダマンチルメタクリレートが挙げられる。
【００５８】
樹脂（Ａ）が酸安定モノマー（ａ２−１）に由来する構造単位を有する場合、その含有率は、樹脂（Ａ）の全構造単位に対して、３〜４０モル％の範囲が好ましく、５〜３５モル％の範囲がより好ましく、５〜３０モル％の範囲がさらに好ましい。
【００５９】
＜酸安定モノマー（ａ３）＞
酸安定モノマー（ａ３）が有するラクトン環は、例えば、β−プロピオラクトン環、γ−ブチロラクトン環、δ−バレロラクトン環のような単環式でもよく、単環式のラクトン環と他の環との縮合環でもよい。これらラクトン環の中で、好ましくは、γ−ブチロラクトン環、又は、γ−ブチロラクトン環と他の環との縮合環が挙げられる。
【００６０】
ラクトン環を有する酸安定モノマー（ａ３）は、好ましくは、式（ａ３−１）、式（ａ３−２）又は式（ａ３−３）で表される。これらを以下、その式番号に応じて、「酸安定モノマー（ａ３−１）」等という。樹脂（Ａ）の製造において、これら酸安定モノマー（ａ３）のうち、１種を単独で使用してもよく、２種以上を併用してもよい。
0005796476.tif 000022
式（ａ３−１）〜式（ａ３−３）中、
Ｌa4〜Ｌa6は、それぞれ独立に、酸素原子又は＊−Ｏ−（ＣＨ2）k3−ＣＯ−Ｏ−で表される基を表し、ｋ３は１〜７の整数を表し、＊は−ＣＯ−との結合手を表す。
Ｒa18〜Ｒa20は、それぞれ独立に、水素原子又はメチル基を表す。
Ｒa21は、炭素数１〜４のアルキル基を表す。
ｐ１は０〜５の整数を表す。ｐ１が２以上のとき、複数のＲa21は互いに同一又は相異なる。
Ｒa22及びＲa23は、それぞれ独立に、カルボキシ基、シアノ基又は炭素数１〜４のアルキル基を表す。
ｑ１及びｒ１は、それぞれ独立に０〜３の整数を表す。ｑ１が２以上のとき、複数のＲa22は互いに同一又は相異なり、ｒ１が２以上のとき、複数のＲa2３は互いに同一又は相異なる。
【００６１】
Ｌa4〜Ｌa6としては、Ｌa3で説明したものと同じものが挙げられる。Ｌa4〜Ｌa6は、それぞれ独立に、酸素原子又は、ｋ３が１〜４の＊−Ｏ−（ＣＨ2）k3−ＣＯ−Ｏ−で表される基であると好ましく、酸素原子又は、＊−Ｏ−ＣＨ2−ＣＯ−Ｏ−であるとより好ましく、酸素原子であると特に好ましい。
Ｒa18〜Ｒa21は、好ましくはメチル基である。
Ｒa22及びＲa23は、それぞれ独立に、好ましくはカルボキシ基、シアノ基又はメチル基である。
ｐ１〜ｒ１は、それぞれ独立に、好ましくは０〜２、より好ましくは０又は１である。
【００６２】
酸安定モノマー（ａ３）としては、特開２０１０−２０４６４６号公報に記載されたモノマーが挙げられ、好ましくは、（メタ）アクリル酸（５−オキソ−４−オキサトリシクロ［４．２．１．０3,7］ノナン−２−イル、（メタ）アクリル酸テトラヒドロ−２−オキソ−３−フリル及び（メタ）アクリル酸２−（５−オキソ−４−オキサトリシクロ［４．２．１．０3,7］ノナン−２−イルオキシ）−２−オキソエチルが挙げられる。
【００６３】
樹脂（Ａ）が、酸安定モノマー（ａ３）に由来する構造単位を有する場合、その含有率は、樹脂の全構造単位に対して、５〜５０モル％の範囲であると好ましく、１０〜４５モル％の範囲であるとより好ましく、１５〜４０モル％の範囲であるとさらに好ましい。
【００６４】
＜その他の構造単位＞
以上、樹脂（Ａ）が有する構造単位として、モノマー（ａ２−０）に由来する構造単位に加え、好ましいモノマー（ａ１）及び酸安定モノマーにそれぞれ由来する構造単位について説明したが、樹脂（Ａ）は、これらのモノマー以外のモノマーに由来する構造単位を有していてもよく、かかるモノマーとしてはレジスト分野で周知の樹脂に使用可能なモノマーを挙げることができる。
樹脂（Ａ）は、モノマー（ａ２−０）に由来する構造単位と、モノマー（ａ１）に由来する構造単位と、酸安定モノマー（ａ２−１）及び／又は酸安定モノマー（ａ３）に由来する構造単位と有する共重合体であり、より好ましくはアダマンチル基を有するモノマー（ａ１−１）及びシクロへキシル基を有するモノマー（ａ１−２）の少なくとも１種（さらに好ましくはアダマンチル基を有するモノマー（ａ１−１））に由来する構造単位を有し、より好ましくは酸安定モノマー（ａ３−１）に由来する構造単位及び酸安定モノマー（ａ３−２）に由来する構造単位の少なくとも１種をさらに有する。なお、樹脂（Ａ）は、上述のモノマーを例えば、公知の重合法（例えばラジカル重合法）に供することにより製造できる。
【００６５】
樹脂（Ａ）の具体例を構造単位の組み合わせで表して、以下に示す。
0005796476.tif 000023
【００６６】
0005796476.tif 000024
【００６７】
0005796476.tif 000025
【００６８】
0005796476.tif 000026
【００６９】
0005796476.tif 000027
【００７０】
0005796476.tif 000028
【００７１】
0005796476.tif 000029
【００７２】
0005796476.tif 000030
【００７３】
0005796476.tif 000031
【００７４】
0005796476.tif 000032
【００７５】
0005796476.tif 000033
【００７６】
0005796476.tif 000034
【００７７】
樹脂（Ａ）の重量平均分子量は、好ましくは、２，５００以上５０，０００以下、より好ましくは３，０００以上３０，０００以下である。なお、ここでいう重量平均分子量は、ゲルパーミュエーションクロマトグラフィー分析により求められるものであり、この分析条件の詳細は本願の実施例に記載する。
【００７８】
本レジスト組成物における樹脂（Ａ）の含有率は、好ましくは、本レジスト組成物の固形分量を基準に８０質量％以上である。
【００７９】
＜酸発生剤（Ｂ）＞
レジスト組成物に通常使用される酸発生剤は、非イオン系とイオン系とに分類される。本レジスト組成物に含有される酸発生剤（Ｂ）は、非イオン系酸発生剤でも、イオン系酸発生剤でも、これらの組み合わせでもよい。非イオン系酸発生剤には、有機ハロゲン化物、スルホネートエステル類（例えば２−ニトロベンジルエステル、芳香族スルホネート、オキシムスルホネート、Ｎ−スルホニルオキシイミド、Ｎ−スルホニルオキシイミド、スルホニルオキシケトン、ＤＮＱ  ４−スルホネート）、スルホン類（例えばジスルホン、ケトスルホン、スルホニルジアゾメタン）等がある。イオン系酸発生剤は、オニウムカチオンを含むオニウム塩（例えばジアゾニウム塩、ホスホニウム塩、スルホニウム塩、ヨードニウム塩）が代表的である。オニウム塩のアニオンとしては、スルホン酸アニオン、スルホニルイミドアニオン、スルホニルメチドアニオン等がある。
【００８０】
酸発生剤（Ｂ）としては、例えば特開昭６３−２６６５３号、特開昭５５−１６４８２４号、特開昭６２−６９２６３号、特開昭６３−１４６０３８号、特開昭６３−１６３４５２号、特開昭６２−１５３８５３号、特開昭６３−１４６０２９号や、米国特許第３，７７９，７７８号、米国特許第３，８４９，１３７号、独国特許第３９１４４０７号、欧州特許第１２６，７１２号等に記載の放射線によって酸を発生する化合物も使用可能である。
【００８１】
酸発生剤（Ｂ）は、好ましくはフッ素含有酸発生剤であり、より好ましくは式（Ｂ１）で表されるスルホン酸塩（以下、場合により「酸発生剤（Ｂ１）」という。）である。
0005796476.tif 000035
［式（Ｂ１）中、
Ｑ1及びＱ2は、それぞれ独立に、フッ素原子又は炭素数１〜６のペルフルオロアルキル基を表す。
Ｌb1は、単結合又は２価の炭素数１〜１７の飽和炭化水素基を表し、前記２価の飽和炭化水素基を構成するメチレン基は、酸素原子又はカルボニル基に置き換わっていてもよい。
Ｙは、置換基を有していてもよい炭素数１〜１８のアルキル基又は置換基を有していてもよい炭素数３〜１８の脂環式炭化水素基を表し、前記アルキル基及び前記脂環式炭化水素基を構成するメチレン基は、酸素原子、スルホニル基又はカルボニル基に置き換わっていてもよい。
Ｚ+は、有機カチオンを表す。］
【００８２】
Ｑ1及びＱ2のペルフルオロアルキル基としては、例えば、ペルフルオロメチル基、ペルフルオロエチル基、ペルフルオロプロピル基、ペルフルオロイソプロピル基、ペルフルオロブチル基、ペルフルオロｓｅｃ−ブチル基、ペルフルオロｔｅｒｔ−ブチル基、ペルフルオロペンチル基、ペルフルオロヘキシル基等が挙げられる。
式（Ｂ１）において、Ｑ1及びＱ2は、それぞれ独立に、ペルフルオロメチル基又はフッ素原子であると好ましく、Ｑ1及びＱ2がともにフッ素原子であるとさらに好ましい。
【００８３】
２価の飽和炭化水素基としては、アルカンジイル基、単環式又は多環式の２価の脂環式炭化水素基が挙げられ、これらの基のうち２種以上を組み合わせたものでもよい。
該アルキル基及び脂環式炭化水素基の具体例は、炭素数が各々の範囲において、すでに例示したものを含む。
【００８４】
Ｌb1の飽和炭化水素基を構成するメチレン基が、酸素原子又はカルボニル基に置き換わった基としては、例えば、式（ｂ１−１）〜式（ｂ１−６）でそれぞれ表される基が挙げられる。Ｌb1は、好ましくは式（ｂ１−１）〜式（ｂ１−４）でそれぞれ表される基、さらに好ましくは式（ｂ１−１）又は式（ｂ１−２）で表される基が挙げられる。なお、式（ｂ１−１）〜式（ｂ１−６）は、その左右を式（Ｂ１）に合わせて記載しており、左側で−Ｃ（Ｑ1）（Ｑ2）−の炭素原子と結合し、右側でＹと結合する。以下の式（ｂ１−１）〜式（ｂ１−６）の具体例も同様である。
0005796476.tif 000036
式（ｂ１−１）〜式（ｂ１−６）中、
Ｌb2は、単結合又は炭素数１〜１５の飽和炭化水素基を表す。
Ｌb3は、単結合又は炭素数１〜１２の飽和炭化水素基を表す。
Ｌb4は、炭素数１〜１３の飽和炭化水素基を表す。但しＬb3及びＬb4の合計炭素数の上限は１３である。
Ｌb5は、炭素数１〜１５の飽和炭化水素基を表す。
Ｌb6及びＬb7は、それぞれ独立に、炭素数１〜１５の飽和炭化水素基を表す。但しＬb6及びＬb7の合計炭素数の上限は１６である。
Ｌb8は、炭素数１〜１４の飽和炭化水素基を表す。
Ｌb9及びＬb10は、それぞれ独立に、炭素数１〜１１の飽和炭化水素基を表す。但しＬｂ９及びＬｂ１０の合計炭素数の上限は１２である。
中でも、好ましくは式（ｂ１−１）で表される２価の基であり、より好ましくは、Ｌb2が単結合又はメチレン基である式（ｂ１−１）で表される２価の基である。
【００８５】
式（ｂ１−１）で表される２価の基としては、例えば以下のものが挙げられる。
0005796476.tif 000037
【００８６】
式（ｂ１−２）で表される２価の基としては、例えば以下のものが挙げられる。
0005796476.tif 000038
【００８７】
式（ｂ１−３）で表される２価の基としては、例えば以下のものが挙げられる。
0005796476.tif 000039
【００８８】
式（ｂ１−４）で表される２価の基としては、例えば以下のものが挙げられる。
0005796476.tif 000040
【００８９】
式（ｂ１−５）で表される２価の基としては、例えば以下のものが挙げられる。
0005796476.tif 000041
【００９０】
式（ｂ１−６）で表される２価の基としては、例えば以下のものが挙げられる。
0005796476.tif 000042
【００９１】
Ｙのアルキル基としては、好ましくは、炭素数１〜６のアルキル基が挙げられる。
アルキル基及び脂環式炭化水素基の置換基としては、例えば、ハロゲン原子、ヒドロキシ基、オキソ基、炭素数１〜１２のアルキル基、炭素数１〜１２のヒドロキシ基含有アルキル基、炭素数３〜１６の脂環式炭化水素基、炭素数１〜１２のアルコキシ基、炭素数６〜１８の芳香族炭化水素基、炭素数７〜２１のアラルキル基、炭素数２〜４のアシル基、グリシジルオキシ基又は−（ＣＨ2）j2−Ｏ−ＣＯ−Ｒb1基（式中、Ｒb1は、炭素数１〜１６のアルキル基、炭素数３〜１６の脂環式炭化水素基又は炭素数６〜１８の芳香族炭化水素基を表す。ｊ２は、０〜４の整数を表す。）等が挙げられる。Ｙの置換基であるアルキル基、脂環式炭化水素基、芳香族炭化水素基及びアラルキル基等は、さらに置換基を有していてもよい。ここでの置換基は、例えば、アルキル基、ハロゲン原子、ヒドロキシ基、オキソ基等が挙げられる。
ヒドロキシ基含有アルキル基としては、例えば、ヒドロキシメチル基及びヒドロキシエチル基などが挙げられる。
【００９２】
Ｙの脂環式炭化水素基としては、式（Ｙ１）〜式（Ｙ２６）でそれぞれ表される基が挙げられる。
0005796476.tif 000043
【００９３】
なかでも、好ましくは式（Ｙ１）〜式（Ｙ１９）のいずれかで表される基であり、より好ましくは式（Ｙ１１）、式（Ｙ１４）、式（Ｙ１５）又は式（Ｙ１９）で表される基であり、さらに好ましくは式（Ｙ１１）又は式（Ｙ１４）で表される基である。
【００９４】
Ｙとしては、例えば以下のものが挙げられる。
0005796476.tif 000044
【００９５】
0005796476.tif 000045
【００９６】
0005796476.tif 000046
【００９７】
0005796476.tif 000047
【００９８】
Ｙは、好ましくは置換基を有していてもよいアダマンチル基であり、より好ましくはアダマンチル基又はオキソアダマンチル基である。
【００９９】
式（Ｂ１）で表されるスルホン酸塩を構成するスルホン酸アニオンとしては、好ましくは、式（ｂ１−１−１）〜式（ｂ１−１−１−９）でそれぞれ表されるアニオンが挙げられる。以下の式においては、置換基の定義は上記と同じ意味であり、置換基Ｒｂ２及びＲｂ３は、それぞれ独立に炭素数１〜４のアルキル基（好ましくは、メチル基）を表す。
式（Ｂ１）で表されるスルホン酸塩を構成するスルホン酸アニオンとしては、具体的には、特開２０１０−２０４６４６号公報に記載されたアニオンが挙げられる。
【０１００】
0005796476.tif 000048
【０１０１】
酸発生剤（Ｂ）を構成するカチオンは、オニウムカチオン、例えば、スルホニウムカチオン、ヨードニウムカチオン、アンモニウムカチオン、ベンゾチアゾリウムカチオン、ホスホニウムカチオンなどが挙げられ、好ましくは、スルホニウムカチオン又はヨードニウムカチオンであり、より好ましくは、アリールスルホニウムカチオンである。
【０１０２】
式（Ｂ１）で表されるスルホン酸塩中のＺ+は、好ましくは式（ｂ２−１）〜式（ｂ２−４）でそれぞれ表される有機カチオンである。以下、ここに示す有機カチオンを、その式番号に応じて、「カチオン（ｂ１−１）」等という。
0005796476.tif 000049
【０１０３】
これらの式（ｂ２−１）〜式（ｂ２−４）において、
Ｒb4〜Ｒb6は、それぞれ独立に、炭素数１〜３０のアルキル基、炭素数３〜１８の脂環式炭化水素基又は炭素数６〜１８の芳香族炭化水素基を表す。前記アルキル基は、ヒドロキシ基、炭素数１〜１２のアルコキシ基又は炭素数６〜１８の芳香族炭化水素基で置換されていてもよく、前記脂環式炭化水素基は、ハロゲン原子、炭素数２〜４のアシル基又はグリシジルオキシ基で置換されていてもよく、前記芳香族炭化水素基は、ハロゲン原子、ヒドロキシ基、炭素数１〜１８のアルキル基、炭素数３〜１８の脂環式炭化水素基又は炭素数１〜１２のアルコキシ基で置換されていてもよい。
【０１０４】
Ｒb7及びＲb8は、それぞれ独立に、ヒドロキシ基、炭素数１〜１２のアルキル基又は炭素数１〜１２のアルコキシ基を表す。
ｍ２及びｎ２は、それぞれ独立に０〜５の整数を表す。
【０１０５】
Ｒb9及びＲb10は、それぞれ独立に、炭素数１〜１８のアルキル基又は炭素数３〜１８の脂環式炭化水素基を表す。
Ｒb11は、水素原子、炭素数１〜１８のアルキル基、炭素数３〜１８の脂環式炭化水素基又は炭素数６〜１８の芳香族炭化水素基を表す。
Ｒb9〜Ｒb11のアルキル基は、好ましくは炭素数１〜１２であり、脂環式炭化水素基は、好ましくは炭素数３〜１８、より好ましくは炭素数４〜１２である。
Ｒb12は、炭素数１〜１２のアルキル基、炭素数３〜１８の脂環式炭化水素基又は炭素数６〜１８の芳香族炭化水素基を表す。前記芳香族炭化水素基は、炭素数１〜１２のアルキル基、炭素数１〜１２のアルコキシ基、炭素数３〜１８の脂環式炭化水素基又は炭素数１〜１２のアルキルカルボニルオキシ基で置換されていてもよい。
Ｒb9とＲb10と、及びＲb11とＲb12とは、それぞれ独立に、互いに結合して３員環〜１２員環（好ましくは３員環〜７員環）を形成していてもよく、これらの環を構成するメチレン基は、酸素原子、硫黄原子又はカルボニル基に置き換わっていてもよい。
【０１０６】
Ｒb13〜Ｒb18は、それぞれ独立に、ヒドロキシ基、炭素数１〜１２のアルキル基又は炭素数１〜１２のアルコキシ基を表す。
Ｌb11は、硫黄原子又は酸素原子を表す。
ｏ２、ｐ２、ｓ２、及びｔ２は、それぞれ独立に、０〜５の整数を表す。
ｑ２及びｒ２は、それぞれ独立に、０〜４の整数を表す。
ｕ２は０又は１を表す。
ｏ２が２以上であるとき、複数のＲb13は互いに同一又は相異なり、ｐ２が２以上であるとき、複数のＲb14は互いに同一又は相異なり、ｑ２が２以上であるとき、複数のＲb15は互いに同一又は相異なり、ｒ２が２以上であるとき、複数のＲb16は互いに同一又は相異なり、ｔ２が２以上であるとき、複数のＲb16は互いに同一又は相異なる。
【０１０７】
アルキルカルボニルオキシ基としては、メチルカルボニルオキシ基、エチルカルボニルオキシ基、ｎ−プロピルカルボニルオキシ基、イソプロピルカルボニルオキシ基、ｎ−ブチルカルボニルオキシ基、ｓｅｃ−ブチルカルボニルオキシ基、ｔｅｒｔ−ブチルカルボニルオキシ基、ペンチルカルボニルオキシ基、ヘキシルカルボニルオキシ基、オクチルカルボニルオキシ基及び２−エチルヘキシルカルボニルオキシ基等が挙げられる。
【０１０８】
Ｒb9〜Ｒb12のアルキル基の好適例は、メチル基、エチル基、ｎ−プロピル基、イソプロピル基、ｎ−ブチル基、ｓｅｃ−ブチル基、ｔｅｒｔ−ブチル基、ペンチル基、ヘキシル基、オクチル基及び２−エチルヘキシル基などである。
Ｒb9〜Ｒb11の脂環式炭化水素基の好適例は、シクロプロピル基、シクロブチル基、シクロペンチル基、シクロヘキシル基、シクロヘプチル基、シクロデシル基、２−アルキルアダマンタン−２−イル基、１−（アダマンタン−１−イル）アルカン−１−イル基及びイソボルニル基などである。
Ｒb12の芳香族炭化水素基の好適例は、フェニル基、４−メチルフェニル基、４−エチルフェニル基、４−ｔｅｒｔ−ブチルフェニル基、４−シクロへキシルフェニル基、４−メトキシフェニル基、ビフェニリル基及びナフチル基などである。
Ｒb12の芳香族炭化水素基とアルキル基が結合したものとしては、アラルキル基が挙げられ、具体的にはベンジル基等が挙げられる。
Ｒb9とＲb10との組み合わせが結合して形成する環としては例えば、チオラン−１−イウム環（テトラヒドロチオフェニウム環）、チアン−１−イウム環及び１，４−オキサチアン−４−イウム環などが挙げられる。
Ｒb11とＲb12との組み合わせが結合して形成する環としては例えば、オキソシクロヘプタン環、オキソシクロヘキサン環、オキソノルボルナン環及びオキソアダマンタン環などが挙げられる。
【０１０９】
カチオン（ｂ２−１）〜カチオン（ｂ２−４）の中でも、好ましくは、カチオン（ｂ２−１）であり、より好ましくは、式（ｂ２−１−１）で表されるカチオンであり、特に好ましくは、トリフェニルスルホニウムカチオン（式（ｂ２−１−１）中、ｖ２＝ｗ２＝ｘ２＝０）である。
【０１１０】
0005796476.tif 000050
式（ｂ２−１−１）中、
Ｒb19〜Ｒb21は、それぞれ独立に、ハロゲン原子（より好ましくはフッ素原子）、ヒドロキシ基、炭素数１〜１８のアルキル基、炭素数３〜１８の脂環式炭化水素基又は炭素数１〜１２のアルコキシ基を表す。
アルキル基は、好ましくは炭素数１〜１２であり、脂環式炭化水素基は、好ましくは炭素数４〜１８である。
前記アルキル基は、ヒドロキシ基、炭素数１〜１２のアルコキシ基又は炭素数６〜１８の芳香族炭化水素基で置換されていてもよい。
前記脂環式炭化水素基は、ハロゲン原子、炭素数２〜４のアシル基又はグリシジルオキシ基で置換されていてもよい。
ｖ２〜ｘ２は、それぞれ独立に０〜５の整数（好ましくは０又は１）を表す。ｖ２が２以上のとき、複数のＲb19は互いに同一又は相異なり、ｗ２が２以上のとき、複数のＲb20は互いに同一又は相異なり、ｘ２が２以上のとき、複数のＲb21は互いに同一又は相異なる。
なかでも、Ｒb19〜Ｒb21は、それぞれ独立に、好ましくは、ハロゲン原子（より好ましくはフッ素原子）、ヒドロキシ基、炭素数１〜１２のアルキル基、又は炭素数１〜１２のアルコキシ基である。
【０１１１】
ここに示した有機カチオンとしては、具体的には、特開２０１０−２０４６４６号公報に記載されたカチオンが挙げられる。
【０１１２】
酸発生剤（Ｂ１）は、上述のスルホン酸アニオン及び有機カチオンの組合せであり、これらのスルホン酸アニオンと有機カチオンとは任意に組み合わせることができる。好ましくは、アニオン（ｂ１−１−１）〜アニオン（ｂ１−１−９）のいずれかと、カチオン（ｂ２−１−１）との組合せである酸発生剤（Ｂ１）、並びにアニオン（ｂ１−１−３）〜（ｂ１−１−５）のいずれかとカチオン（ｂ２−３）との組合せである酸発生剤（Ｂ１）が挙げられる。
【０１１３】
より好ましい酸発生剤（Ｂ１）を具体的に示すと、式（Ｂ１−１）〜式（Ｂ１−１７）でそれぞれ表されるものが挙げられ、より好ましくは、トリフェニルスルホニウムカチオンを含む式（Ｂ１−１）、式（Ｂ１−２）、式（Ｂ１−６）、式（Ｂ１−１１）、式（Ｂ１−１２）、式（Ｂ１−１３）及び式（Ｂ１−１４）でそれぞれ表される酸発生剤（Ｂ１）が挙げられる。
【０１１４】
0005796476.tif 000051
【０１１５】
0005796476.tif 000052
【０１１６】
0005796476.tif 000053
【０１１７】
0005796476.tif 000054
【０１１８】
本レジスト組成物における酸発生剤（Ｂ）の含有率は、樹脂（Ａ）の含有量を基準に、好ましくは１質量％以上（より好ましくは３質量％以上）、好ましくは３０質量％以下（より好ましくは２５質量％以下）である。
【０１１９】
＜塩基性化合物（以下、場合により「塩基性化合物（Ｃ）」という。）＞
本レジスト組成物は、塩基性化合物（Ｃ）をさらに含有してもよい。この塩基性化合物（Ｃ）はレジスト分野で周知のクエンチャーとして機能するものである。
【０１２０】
塩基性化合物（Ｃ）は、好ましくは塩基性の含窒素有機化合物（例えば、アミン）であり、このアミンは、脂肪族アミンでも、芳香族アミンでもよい。脂肪族アミンは、第１級アミン、第２級アミン及び第３級アミンのいずれも使用できる。塩基性化合物（Ｃ）として、好ましくは、式（Ｃ２）で表される化合物が挙げられ、より好ましくは式（Ｃ２−１）で表される化合物が挙げられる。以下、場合によりこれらの化合物を、その式番号に応じて「化合物（Ｃ２）」等という。
【０１２１】
0005796476.tif 000055
式（Ｃ２）及び式（Ｃ２−１）中、
Ａｒc1は、置換基を有していてもよい炭素数６〜１０の芳香族炭化水素基を表す。
Ｒc5及びＲc6は、それぞれ独立に、水素原子、炭素数１〜６のアルキル基、炭素数５〜１０の脂環式炭化水素基又は炭素数６〜１０の芳香族炭化水素基を表し、前記アルキル基、前記脂環式炭化水素基又は前記芳香族炭化水素基に含まれる水素原子は、ヒドロキシ基、置換又は無置換のアミノ基、或いは炭素数１〜６のアルコキシ基で置換されていてもよく、置換アミノ基は、炭素数１〜４のアルキル基で置換されているもの等である。
Ｒc7は、アルキル基、アルコキシ基、脂環式炭化水素（好ましくはシクロアルキル基）又は芳香族炭化水素基を表し、アルキル基、アルコキシ基、脂環式炭化水素基及び芳香族炭化水素基に含まれる水素原子は、ヒドロキシ基、アミノ基又は炭素数１〜６のアルコキシ基で置換されていてもよく、前記アミノ基は、炭素数１〜４のアルキル基で置換されていてもよい。
ｍ３は０〜３の整数を表す。ｍ３が２以上のとき、複数のＲc7は、互いに同一又は相異なる。
【０１２２】
化合物（Ｃ２）としては、例えば、１−ナフチルアミン及び２−ナフチルアミン等が挙げられる。
化合物（Ｃ２−１）としては、例えば、アニリン、ジイソプロピルアニリン、２−，３−又は４−メチルアニリン、４−ニトロアニリン、Ｎ−メチルアニリン、Ｎ，Ｎ−ジメチルアニリン、ジフェニルアミンなどが挙げられ、好ましくはジイソプロピルアニリン（特に２，６−ジイソプロピルアニリン）が挙げられる。
【０１２３】
また、塩基性化合物（Ｃ）としては、式（Ｃ３）〜式（Ｃ１１）でそれぞれ表される化合物も使用できる。以下、場合によりこれらの化合物を、その式番号に応じて「化合物（Ｃ３）」等という。
0005796476.tif 000056
Ｒc8は、上記Ｒc7で説明したいずれかの基を表す。
窒素原子と結合するＲc9、Ｒc10、Ｒc11〜Ｒc14、Ｒc16〜Ｒc19及びＲc22は、それぞれ独立に、Ｒc5及びＲc6で説明したいずれかの基を表す。
芳香族炭素と結合するＲc20、Ｒc21、Ｒc23〜Ｒc28は、それぞれ独立に、Ｒc7で説明したいずれかの基を表す。
Ｒc15は、炭素数１〜６のアルキル基、炭素数３〜６の脂環式炭化水素基又は炭素数２〜６のアルカノイル基を表す。
ｏ３〜ｕ３は、それぞれ独立に０〜３の整数を表す。ｏ３が２以上であるとき、複数のＲc20は互いに同一又は相異なり、ｐ３が２以上であるとき、複数のＲc21は互いに同一又は相異なり、ｑ３が２以上であるとき、複数のＲc22は互いに同一又は相異なり、ｒ３が２以上であるとき、複数のＲc23は互いに同一又は相異なり、ｓ３が２以上であるとき、複数のＲc24は互いに同一又は相異なり、ｔ３が２以上であるとき、複数のＲc25は互いに同一又は相異なり、ｕ３が２以上であるとき、複数のＲc25は互いに同一又は相異なる。
ｎ３は０〜８の整数を表す。ｎ３が２以上のとき、複数のＲc15は、互いに同一又は相異なる。
Ｌc1及びＬc2は、それぞれ独立に、炭素数１〜６のアルカンジイル基、−ＣＯ−、−Ｃ（＝ＮＨ）−、−Ｃ（＝ＮＲc3）−、−Ｓ−、−Ｓ−Ｓ−又はこれらの組合せを表す。
Ｒc3は、炭素数１〜４のアルキル基を表す。
【０１２４】
化合物（Ｃ３）としては、例えば、ヘキシルアミン、ヘプチルアミン、オクチルアミン、ノニルアミン、デシルアミン、ジブチルアミン、ジペンチルアミン、ジヘキシルアミン、ジヘプチルアミン、ジオクチルアミン、ジノニルアミン、ジデシルアミン、トリエチルアミン、トリメチルアミン、トリプロピルアミン、トリブチルアミン、トリペンチルアミン、トリヘキシルアミン、トリヘプチルアミン、トリオクチルアミン、トリノニルアミン、トリデシルアミン、メチルジブチルアミン、メチルジペンチルアミン、メチルジヘキシルアミン、メチルジシクロヘキシルアミン、メチルジヘプチルアミン、メチルジオクチルアミン、メチルジノニルアミン、メチルジデシルアミン、エチルジブチルアミン、エチルジペンチルアミン、エチルジヘキシルアミン、エチルジヘプチルアミン、エチルジオクチルアミン、エチルジノニルアミン、エチルジデシルアミン、ジシクロヘキシルメチルアミン、トリス〔２−（２−メトキシエトキシ）エチル〕アミン、トリイソプロパノールアミンエチレンジアミン、テトラメチレンジアミン、ヘキサメチレンジアミン、４，４’−ジアミノ−１，２−ジフェニルエタン、４，４’−ジアミノ−３，３’−ジメチルジフェニルメタン及び４，４’−ジアミノ−３，３’−ジエチルジフェニルメタンなどが挙げられる。
【０１２５】
化合物（Ｃ４）としては、例えば、ピペラジン等が挙げられる。
化合物（Ｃ５）としては、例えば、モルホリン等が挙げられる。
化合物（Ｃ６）としては、例えば、ピペリジン及び、特開平１１−５２５７５号公報に記載されているピペリジン骨格を有するヒンダードアミン化合物等が挙げられる。
化合物（Ｃ７）としては、例えば、２，２’−メチレンビスアニリン等が挙げられる。
化合物（Ｃ８）としては、例えば、イミダゾール及び４−メチルイミダゾール等が挙げられる。
化合物（Ｃ９）としては、例えば、ピリジン及び４−メチルピリジン等が挙げられる。
化合物（Ｃ１０）としては、例えば、１，２−ジ（２−ピリジル）エタン、１，２−ジ（４−ピリジル）エタン、１，２−ジ（２−ピリジル）エテン、１，２−ジ（４−ピリジル）エテン、１，３−ジ（４−ピリジル）プロパン、１，２−ジ（４−ピリジルオキシ）エタン、ジ（２−ピリジル）ケトン、４，４’−ジピリジルスルフィド、４，４’−ジピリジルジスルフィド、２，２’−ジピリジルアミン及び２，２’−ジピコリルアミン等が挙げられる。
化合物（Ｃ１１）としては、例えば、ビピリジン等が挙げられる。
【０１２６】
本レジスト組成物が塩基性化合物（Ｃ）を含有する場合、その含有率は、本レジスト組成物の固形分量を基準に、好ましくは、０．０１〜１質量％程度である。
【０１２７】
＜溶剤（以下、場合により「溶剤（Ｅ）」という。）＞
本レジスト組成物は、溶剤（Ｅ）を本レジスト組成物の総質量に対して、９０質量％以上の含有率で含有していてもよい。溶剤（Ｅ）を含有する本レジスト組成物は、薄膜レジストを製造するために適している。溶剤（Ｅ）の含有率は、本レジスト組成物の総質量に対して９０質量％以上（好ましくは９２質量％以上、より好ましくは９４質量％以上）、９９．９質量％以下（好ましくは９９質量％以下）であると好ましい。
なお、溶剤（Ｅ）の含有率は、例えば液体クロマトグラフィー又はガスクロマトグラフィー等の公知の分析手段で測定できる。
【０１２８】
溶剤（Ｅ）としては、例えば、エチルセロソルブアセテート、メチルセロソルブアセテート及びプロピレングリコールモノメチルエーテルアセテートのようなグリコールエーテルエステル類；プロピレングリコールモノメチルエーテルのようなグリコールエーテル類；乳酸エチル、酢酸ブチル、酢酸アミル及びピルビン酸エチルのようなエステル類；アセトン、メチルイソブチルケトン、２−ヘプタノン及びシクロヘキサノンのようなケトン類；γ−ブチロラクトンのような環状エステル類；などを挙げることができる。溶剤（Ｅ）は、１種を単独で使用してもよく、２種以上を併用してもよい。
【０１２９】
＜その他の成分（以下、場合により「成分（Ｆ）」という。）＞
本レジスト組成物は、必要に応じて、成分（Ｆ）を含有していてもよい。成分（Ｆ）には特に限定はなく、レジスト分野で公知の添加剤、例えば、増感剤、溶解抑止剤、界面活性剤、安定剤、染料などを利用できる。
【０１３０】
＜レジストパターンの製造方法＞
本発明のレジストパターンの製造方法は、
（１）上述した本レジスト組成物を基板上に塗布する工程、
（２）塗布後の組成物から溶剤を除去して組成物層を得る工程、
（３）組成物層を露光する工程、
（４）露光後の組成物層を加熱する工程、
（５）加熱後の組成物層を現像する工程、
を含むものである。以下、ここに示す工程の各々を、「工程（１）」〜「工程（５）」のようにいう。
【０１３１】
工程（１）における本レジスト組成物の基板上への塗布は、スピンコーターなど、半導体の微細加工のレジスト材料塗布用として広く用いられている塗布装置によって行うことができる。かくして基板上にレジスト組成物からなる塗布膜が形成される。当該塗布装置の条件（塗布条件）を種々調節することで、該塗布膜の膜厚は調整可能であり、適切な予備実験等を行うことにより、所望の膜厚の塗布膜になるように塗布条件を選ぶことができる。本レジスト組成物を塗布する前の基板は、微細加工を実施しようとする種々のものを選ぶことができる。なお、本レジスト組成物を塗布する前に、基板を洗浄したり、反射防止膜を形成したりしてもよい。この反射防止膜の形成には例えば、市販の有機反射防止膜用組成物を用いることができる。
【０１３２】
工程（２）においては、基板上に塗布された本レジスト組成物、すなわち塗布膜から溶剤〔溶剤（Ｅ）〕を除去する。このような溶剤除去は、例えば、ホットプレートなどの加熱装置を用いた加熱手段（いわゆるプリベーク）、又は減圧装置を用いた減圧手段により、或いはこれらの手段を組み合わせて、該塗布膜から溶剤を蒸発させることにより行われる。加熱手段や減圧手段の条件は、本レジスト組成物に含まれる溶剤（Ｅ）の種類等に応じて選択でき、例えばホットプレートを用いた加熱手段の場合、該ホットプレートの表面温度を５０〜２００℃程度の範囲にすることが好ましい。また、減圧手段では、適当な減圧機の中に、塗布膜が形成された基板を封入した後、該減圧機の内部圧力を１〜１．０×１０５Ｐａ程度にすればよい。かくして塗布膜から溶剤を除去することにより、該基板上には組成物層が形成される。
【０１３３】
工程（３）は該組成物層を露光する工程であり、好ましくは、露光機を用いて該組成物層を露光するものである。この際には、微細加工を実施しようとする所望のパターンパターンが形成されたマスク（フォトマスク）を介して露光が行われる。露光機の露光光源としては、ＫｒＦエキシマレーザ（波長２４８ｎｍ）、ＡｒＦエキシマレーザ（波長１９３ｎｍ）、Ｆ2エキシマレーザ（波長１５７ｎｍ）のような紫外域のレーザ光を放射するもの、固体レーザ光源（ＹＡＧ又は半導体レーザ等）からのレーザ光を波長変換して遠紫外域または真空紫外域の高調波レーザ光を放射するもの等、種々のものを用いることができる。また、該露光機は液浸露光機（液浸媒体は例えば、超純水が用いられる）であってもよい。また、露光機として電子線（ＥＢ）を照射することで直接レジストパターンを描写するものであってもよく、本明細書では、組成物層に対して、電子線を照射する装置も露光機ということにする。
上述のとおり、マスクを介して露光する、又はＥＢで直接描画することにより、該組成物層には露光された部分（露光部）及び露光されていない部分（未露光部）が生じる。露光部の組成物層では該組成物層に含まれる酸発生剤（Ｂ）が露光エネルギーを受けて酸を発生し、さらに発生した酸との作用により、樹脂（Ａ）にある酸不安定基が脱保護反応により親水性基を生じ、結果として露光部の組成物層にある樹脂（Ａ）はアルカリ水溶液に可溶なものとなる。一方、未露光部では露光エネルギーを受けていないため、樹脂（Ａ）はアルカリ水溶液に対して不溶又は難溶のままとなる。かくして、露光部にある組成物層と未露光部にある組成物層とは、アルカリ水溶液に対する溶解性が著しく相違することとなる。
【０１３４】
工程（４）においては、露光部で生じうる脱保護基反応を、さらにその進行を促進するための加熱処理（いわゆるポストエキスポジャーベーク）が行われる。かかる加熱処理は前記工程（２）で示したホットプレートを用いる加熱手段等が好ましい。なお、工程（４）におけるホットプレート加熱を行う場合、該ホットプレートの表面温度は５０〜２００℃程度が好ましく、７０〜１５０℃程度がより好ましい。加熱処理により、上記脱保護反応が促進される
【０１３５】
工程（５）は、加熱後の組成物層を現像する工程であり、好ましくは、加熱後の組成物層を現像装置を用いて現像する工程である。現像する工程で、加熱後の組成物層をアルカリ水溶液と接触させると、露光部の組成物層は該アルカリ水溶液に溶解して除去され、未露光部の組成物層は基板上に残るため、当該基板上にレジストパターンが製造される。
前記アルカリ水溶液としては、「アルカリ現像液」と称される本技術分野で公知のものを用いることができる。該アルカリ水溶液としては例えば、テトラメチルアンモニウムヒドロキシドの水溶液や（２−ヒドロキシエチル）トリメチルアンモニウムヒドロキシド（通称コリン）の水溶液などが挙げられる。
【０１３６】
現像後、製造されたレジストパターンに、超純水などでリンス処理を行うことが好ましく、さらに基板及びレジストパターン上に残存している水分を除去することが好ましい。
【０１３７】
かくして本レジスト組成物から製造されるレジストパターンは例えば、特許文献１記載の従来のレジスト組成物に比して、解像度に優れたものとなる。特に、工程（３）において、ＥＵＶ露光又はＥＢ照射によってレジストパターンを製造すると、その効果が顕著である。
【０１３８】
＜用途＞
本発明のレジスト組成物は、ＫｒＦエキシマレーザー露光用のレジスト組成物、ＡｒＦエキシマレーザー露光用のレジスト組成物、ＥＢ照射用のレジスト組成物又はＥＵＶ露光機用のレジスト組成物として好適であり、特にＥＢ照射用のレジスト組成物又はＥＵＶ露光機用のレジスト組成物として好適である。
【実施例】
【０１３９】
以下、本発明を実施例によって詳細に説明する。
実施例及び比較例中、含有量及び使用量を表す％及び部は、特記ないかぎり質量基準である。
重量平均分子量は、以下の条件でポリスチレンを標準品として、ゲルパーミュエーションクロマトグラフィー（東ソー株式会社製ＨＬＣ−８１２０ＧＰＣ型）により求めた値である。
カラム：ＴＳＫｇｅｌ  Ｇ４０００ＨＸＬ  ＋  ＴＳＫｇｅｌ  Ｇ２０００ＨＸＬ  ＋  ｇｕａｒｄｃｏｌｕｍｎ（東ソー社製）
溶離液：テトラヒドロフラン
流量：１．０ｍＬ／ｍｉｎ
検出器：ＲＩ検出器
カラム温度：４０℃
注入量：１００μＬ
分子量標準：標準ポリスチレン（東ソー社製）
化合物の構造はＮＭＲ（ＪＭＭ−ＥＣＡ−５００；日本電子（株）製）、質量分析（ＬＣ；Ａｇｉｌｅｎｔ製１１００型、ＭＡＳＳ；Ａｇｉｌｅｎｔ製ＬＣ／ＭＳＤ型）で確認した。  
【０１４０】
合成例１（樹脂Ａ１の合成）
メタクリル酸２−エチル−２−アダマンチル１１．１８部、ｐ−アセトキシスチレン１４．６０部、メタクリル酸３−ヒドロキシ−１−アダマンチル３．５５部に１，４−ジオキサン２８．８２部を加えて溶液とし、当該溶液を８７℃まで昇温した。続いて、この溶液に、開始剤としてアゾビスイソブチロニトリル２．９６部を添加し、８７℃程度で６時間保温した。冷却後、反応液をメタノール２９１．４１部とイオン交換水１２４．８９部との混合液に注いで、重合物を沈殿させ、これをろ過した。得られた重合体と、４−ジメチルアミノピリジン２．９３部とを、該重合体と同量程度のメタノールに加えて混合し、この混合物を１５時間加熱還流した。冷却後、得られた反応液に氷酢酸２．１６部を加えて中和処理を行い、さらに大量の水に注いで、重合体を沈殿させ、これをろ別した。得られた重合体をアセトンに溶解させた後、大量の水に注いで沈殿させるという操作を３回繰り返して精製し、重量平均分子量が約３．４×１０３の重合体２７．７１部を得た。この重合体を樹脂Ａ１とする。
【０１４１】
合成例２（樹脂Ａ２の合成）
冷却管、攪拌機を備えた四つ口フラスコに１，４−ジオキサン４４．０８部を仕込み、窒素置換後、８５℃まで昇温した。そこへｐ−（１−エトキシエトキシ）スチレン３５．００部、メタクリル酸２−メチル−２−アダマンチル１３．５６部、アクリル酸２−メチル−２−アダマンチル１７．０６部、アクリル酸３−ヒドロキシ−１−アダマンチル４．０５部、スチレン３．７９部及びアゾビスイソブチロニトリル５．３８部を１，４−ジオキサン６６．１２部に溶解した溶液を１時間かけて滴下した。その後８５℃程度を保ったまま６時間攪拌を継続した。冷却したメタノール７６４部及びイオン交換水１９１部の混合溶液に、得られた反応液を注ぐことで重合体を沈殿させ、これをろ過した。得られた重合体をメチルイソブチルケトン２２０部に溶解し、ｐ−トルエンスルホン酸１．４７部をイオン交換水１４７部に溶かした溶液を加え６時間撹拌した。分液して水層を除去した後、得られた有機層をイオン交換水１４７部を用いて３度分液洗浄した。有機層にメチルイソブチルケトン１４７部を加え、２９４部になるまで濃縮した。この溶液をｎ−ヘプタン９５５部に注ぎ樹脂を析出させた。析出した樹脂を濾取し減圧乾燥して、重量平均分子量約４．６９×１０３、分子量分散１．５０５の重合体を５５．４１部得た。これを樹脂Ａ２とする。
【０１４２】
合成例３（樹脂Ｈ１の合成）
メタクリル酸２−エチル−２−アダマンチル５０．００部、メタクリル酸３−ヒドロキシ−１−アダマンチル２３．８９部、及びα−メタクリロイロキシ−γ−ブチロラクトン１７．１３部にメチルイソブチルケトン２２７．５５部を加えて、溶液とした。該溶液に、開始剤としてアゾビスイソブチロニトリル１．３２部を添加し、８０℃で８時間加熱した。その後、反応液を大量のヘプタンに注いで重合体を沈殿させ、これをろ別した。この重合体を再びメチルイソブチルケトンに溶解し、大量のヘプタンに注いで重合体を沈殿させ、これをろ過するという操作を３回行った。その結果、重量平均分子量が約９．２×１０３の重合体を４６．７０部得た。この重合体を樹脂Ｈ１とする。
【０１４３】
合成例４（化合物Ｉ２の合成）
ヘプタフルオロ酪酸４．１０部及びメタノール１６４部の混合溶液に、室温下、テトラブチルアンモニウムヒドロキシド３７％水溶液を１０．８９部滴下した。室温で１６時間撹拌後、反応液を濃縮し、酢酸エチル１００部を加えて溶液とした。この溶液を２５部のイオン交換水で３回の分液洗浄後、得られた有機層を濃縮して、７．２６部の化合物Ｉ２を得た。
１Ｈ−ＮＭＲ（５００．１６ＭＨｚ、δ値（ｐｐｍ、ＴＭＳ基準）、ＤＭＳＯ−ｄ６）；０．９４（１２Ｈ、ｔ、Ｊ＝６．９Ｈｚ）、１．２８−１．３６（８Ｈ、ｍ）、１．５５−１．６２（８Ｈ、ｍ）、３．１９−３．２２（８Ｈ、ｍ）．
１３Ｃ−ＮＭＲ（１２５．７７ＭＨｚ、δ値（ｐｐｍ）、ＤＭＳＯ−ｄ６）；１３．２９、１９．１５、２３．０７、５７．５５、１０６．０３−１１１．４８（２C、ｍ）、１１４．１４−１２１．５５（１C、ｍ）、１５７．６９（１Ｃ、ｔ、Ｊ＝２３．７Ｈｚ）
．
１9Ｆ−ＮＭＲ（４７０．５７ＭＨｚ、δ値（ｐｐｍ）、ＤＭＳＯ−ｄ６）；−７６．３９（３Ｆ、ｔ、Ｊ＝７．２Ｈｚ）、−１２２．３０（２Ｆ、ｔ、Ｊ＝７．２Ｈｚ）、−１２２．４１（２Ｆ、Ｓ）．
質量分析：ＥＳＩ−：ｍ／ｚ＝２１３．０[Ｍ−Ｈ]− ；Ｅｘａｃｔ  Ｍａｓｓ：  ２１２．９８
ＥＳＩ＋：ｍ／ｚ＝２４２．４[Ｍ]＋；Ｅｘａｃｔ  Ｍａｓｓ：  ２４２．２８
【０１４４】
実施例及び比較例
以下の表２の各成分を混合して溶解し、さらに孔径０．２μｍのフッ素樹脂製フィルターで濾過して、レジスト組成物を調製した。
【０１４５】
＜酸発生剤＞
酸発生剤Ｂ１
0005796476.tif 000057
＜樹脂＞
樹脂Ａ１、樹脂Ａ２及び樹脂Ｈ１
【０１４６】
＜化合物（Ｉ）＞
化合物Ｉ１：（メルク製）
0005796476.tif 000058
化合物Ｉ２：
0005796476.tif 000059
【０１４７】
＜溶剤＞
溶剤Ｅ１：
プロピレングリコールモノメチルエーテルアセテート      ４３０部
プロピレングリコールモノメチルエーテル                １５０部
γ−ブチロラクトン                                        ５部
【０１４８】
電子線用レジスト組成物としての評価
シリコンウェハーを、ダイレクトホットプレート上にて、ヘキサメチルジシラザンを用いて９０℃で６０秒処理した上で、表２記載のレジスト組成物を乾燥後の組成物層膜厚が０．０４μｍとなるようにスピンコートした。レジスト組成物塗布後は、ダイレクトホットプレート上にて、表２記載の温度（ＰＢ欄記載の温度／単位  ℃）で６０秒間プリベーク（ＰＢ）した。こうしてレジスト膜（組成物層）を形成したそれぞれのウェハーに、電子線描画機〔（株）日立製作所製の「ＨＬ−８００Ｄ  ５０ｋｅＶ」を用い、露光量を段階的に変化させてラインアンドスペースパターンを露光した。露光後は、ホットプレート上にて表２記載の温度（ＰＥＢ欄記載の温度／単位  ℃）で６０秒間ポストエキスポジャーベーク（ＰＥＢ）を行い、さらに２．３８重量％テトラメチルアンモニウムヒドロキシド水溶液で６０秒間のパドル現像を行った。
【０１４９】
【表２】
0005796476.tif 000060
【０１５０】
解像度評価：各レジストパターンにおいて、ラインアンドスペースパターンが１：１となる露光量となる露光量を実効感度とした時、実効感度において、レジストパターンを走査型電子顕微鏡で観察し、５０ｎｍ以下の線幅を解像しているものを「○」、５０ｎｍを超える線幅を解像しているものを「×」とした。
これらの結果を表３に示す。
【０１５１】
【表３】
0005796476.tif 000061
【産業上の利用可能性】
【０１５２】
本発明のレジスト組成物は、半導体微細加工に極めて有用である。